FR 2091954 A1 19710121 FR 7100825 A 19710112 71 00825 i 2091954 La présente invention est relative à un pro-cédé "permettant de fabriquer des tissus dont les mailles ou les fils tuftés sont collés, procédé dans lequel une. matière filmogène est appliquée sur l'envers du tissu. 5 On sait qu'on peut appliquer des matières fil- mogènes sur l'envers de tissus en vue de coller, c'est-à-dire de bloquer ou de lier , dans'un canevas, les poils tuftés d'un tissu*- tufté. En général, la matière filmogène était appliquée sous la forme d'un latex d'un polymère synthétique organique, 10 tel qu'un copolymère styrène-butadiène. Bien que les procédés de la technique antérieure aient assuré un collage satisfaisant des mailles ou des poils tuftés dans certains genres de tissus, ils ont donné des résultats peu satisfaisants pour certains tissus tels que les tapis en nylon tufté comportant un canevas 15 en polypropylène. De plus, l'utilisation de latex exige des temps de séchage très longs en raison de la quantité de chaleur élevée dégagée lors de la vaporisation de l'eau. La présente invention concerne un procédé permettant d'obtenir des tissus dont les mailles et les fils tuf-20 tés sont collés, procédé qui consiste à mouiller l'envers du tissu avec une solution d'une matière filmogène, comme par exemple un polymère organique synthétique, dans un solvant ha-logéno-carboné ou halogéno-hydrocarboné bouillant à une température comprise entre 5 et 125°C, et à éliminer ensuite le 25 solvant en chauffant le tissu à l'aide de la vapeur du solvant, de préférence surchauffée. On peut obtenir de bons résultats quand le solvant est un hydrocarbure inférieur halogéné tel que les méthanes, les éthanes, les éthylènes, les propanes, les propy-JO lènes, les butanes et les butylènes, chlorés ou fluorés ou encore chlorofluorés, bromofluorés ou chlorobromofluorés. Des solvants particulièrement avantageux sont le chlorure de méthylène, le 1,1,1-trichloréthane, le trichloréthylène et le per-chloréthylène. 35 On peut choisir n'importe quelle matière fil mogène à condition qu'elle soit soluble dans le solvant. Des matières appropriées comprennent le polyéthylène, le polyéthy-lène chloré, le polypropylène et des copolymères comprenant du* chlorure de vinyle et du chlorure de vinylidène interpolyméri-40 sés, tels que les copolymères comprenant 25 à 80 % en poids de 71 00825 2 2091954 chlorure de vinyle et 75 à 20 % en poids de chlorure de viny-lidène. On a constaté que les copolymères de chlorure de vinyle de chlorure de vinylidène sont particulièrement avantageux pour coller les poils tuftés des tapis en nylon tufté 5 comportant un canevas en polypropylène. Les exemples suivants illustrent la présente invention. Exemple 1 On pulvérise, sur l'envers d'un tissu pour 10 tentures , une solution à 6 % en poids d'un copolymère, comprenant 80 % en poids de chlorure de vinyle et 20 % en poids de chlorure de vinylidène, dans du 1,1,1-trichloréthane. On fait ensuite passer le produit à travers les vapeurs surchauffés du 1,1,1-trichloréthane. Le tissu résultant est sec et 15 contient 2,5 % en poids du copolymère par rapport au poids du tissu. On constate que le collage ou l'accrochage des mailles du tissu pour tentures est amélioré par rapport au produit non traité. Exemple 2 20 Dans un autre essai, l'envers d'un tapis en nylon tufté non collé, dont les fils tuftés ont été piqués à travers un canevas en polypropylène, est traité avec -une solution à 10 % d'un copolymère, obtenu à partir de 80 % en poids de chlorure de vinyle et de 20 % en poids de chlorure 25 de vinylidène, dans du 1,1,1-trichloréthane. Après avoir éliminé le solvant, on constate que les poils tuftés sont collés au canevas. Le tapis montre un accrochage des touffes tuftées supérieur par comparaison, avec un tapis identique traité avec des compositions de latex d'un type classique. 3 2091954 71 00825 REVENDICATIONS 1. Procédé de fabrication de tissus dont les mailles ou les fils tuftés sont collés, ce procédé étant caractérisé par le fait qu'on mouille l'envers du tissu avec une solution d'une matière filmogène dans un solvant halogéno-carboné ou halogéno-hydrocarboné bouillant à une température comprise entre 5 et 125°C » et qu'on élimine ensuite le solvant en chauffant le tissu dans la vapeur du solvant. 2. Procédé selon la revendication 1, carac-10 térisé par le fait que la vapeur du solvant est surchauffée. 3- Procédé selon l'une quelconque des revendications 1 ou 2, caractérisé par le fait que le solvant est le chlorure de méthylène, le 1,1,1-trichloréthane, le trichloré-thylène ou le perchloréthylène. dications 1 à 3» caractérisé par le fait que la matière filmogène utilisée est un polymère organique synthétique. 5» Procédé selon la revendication 4, caractérisé par le fait que le polymère utilisé est un copolymère de 20 chlorure de vinyle et de chlorure de vinylidène. 6. Procédé selon la revendication 4, caractérisé par le fait que le polymère est un copolymère de 25 à 80 % en poids de chlorure de vinyle et de 75 à 20 % en poids de chlorure de vinylidène. 25 7» Procédé selon l'une quelconque des reven dications 5 ou. 6, caractérisé par le fait que le tissu est un tapis en nylon tufté comportant un canevas en pâlypropylène0 15 4. Procédé selon l'une quelconque des reven- «